【手続補正書】
【提出日】令和3年8月13日(2021.8.13)
【手続補正１】
【補正対象書類名】特許請求の範囲
【補正対象項目名】全文
【補正方法】変更
【補正の内容】
【特許請求の範囲】
【請求項１】
ポリアミド組成物であって、
（ａ）
（ｉ）６３〜約７０モルパーセントのヘキサメチレンテレフタルアミド繰り返し単位、及び
（ｉｉ）約３０〜約３７モルパーセントのヘキサメチレンデカンアミド又はヘキサメチレンドデカンアミド繰り返し単位、
を含む、少なくとも１種の半芳香族ポリアミド３０〜約６０重量パーセント；
（ｂ）式（Ｉ）のホスフィネート、式（ＩＩ）のジホスフィネート、並びに（Ｉ）及び／又は（ＩＩ）のポリマー：
【化１】
2020535249.tif 000001
（式中、Ｒ1及びＲ2は、独立に、水素、直鎖、分岐、若しくは環状のＣ1〜Ｃ6アルキル基であるか、Ｃ6〜Ｃ10アリールから選択され；Ｒ3は直鎖又は分岐のＣ1〜Ｃ10アルキレン基、Ｃ6〜Ｃ10アリーレン基、Ｃ6〜Ｃ12アルキル−アリーレン基、又はＣ6〜Ｃ12アリール−アルキレン基であり；Ｍは、カルシウムイオン、アルミニウムイオン、マグネシウムイオン、亜鉛イオン、アンチモンイオン、スズイオン、ゲルマニウムイオン、チタンイオン、鉄イオン、ジルコニウムイオン、セリウムイオン、ビスマスイオン、ストロンチウムイオン、マンガンイオン、リチウムイオン、ナトリウムイオン、カリウムイオン、及びそれらの組み合せからなる群から選択され；ｍ、ｎ、及びｘはそれぞれ、１〜４の同一であるか又は異なる整数である）のうちの１種以上を含む少なくとも１種の難燃剤３〜３０重量パーセント；
（ｃ）潤滑剤０．０２〜０．６５重量パーセント；
（ｄ）少なくとも１種の無機強化剤５〜５０重量パーセント；
（ｅ）造核剤０〜５重量パーセント；並びに
（ｆ）少なくとも１種の難燃剤相乗剤０．２〜１０重量パーセント；
を含むポリアミド組成物であって、
ここで、
（ａ）〜（ｆ）の重量パーセントが前記ポリアミド組成物の総重量基準であり、
（ａ）〜（ｆ）の重量パーセントが１００重量パーセントに等しく、
９秒以下の成形冷却時間を示し、
少なくとも２７０℃のリフローピーク温度を示し、
ＵＬ−９４可燃性試験に従って測定されるＶ−０の可燃性を示す、
ポリアミド組成物。
【請求項２】
難燃剤（ｂ）が、ジエチルホスフィン酸アルミニウム、メチルエチルホスフィン酸アルミニウム、ジエチルホスフィン酸亜鉛、イソプロピルイソブチルホスフィン酸アルミニウム、イソプロピルｔｅｒｔブチルホスフィン酸アルミニウム、ジイソブチルホスフィン酸アルミニウム、及びこれらの組み合わせからなる群から選択される；又は潤滑剤（ｃ）が脂肪酸アミド潤滑剤又は脂肪酸金属塩潤滑剤からなる群から選択される；又は無機強化剤（ｄ）が、ガラス繊維、ガラスフレーク、カオリン粘土、ウォラストナイト、炭酸カルシウム、シリカ、炭素繊維、チタン酸カリウム、及びこれらの組み合わせからなる群から選択される；又は造核剤（ｅ）が存在し、これが、タルク、窒化ホウ素、又はこれらの組み合わせからなる群から選択される；又は難燃剤相乗剤（ｆ）が、べーマイト、酸化アルミニウム、ホウ酸亜鉛、スズ酸亜鉛、及びこれらの混合物からなる群から選択される、請求項１に記載のポリアミド組成物。
【請求項３】
前記脂肪酸アミド潤滑剤（ｃ）が、Ｎ−ステアリルエルカミド、メチレンベヘニルアミド、エチレンビスベヘニルアミド、ジオクタデシルアジパミド、ジオクタデシルスクシンアミド、エルカミド、ステアリルアミド、エルシルステアルアミド、及びこれらの組み合わせからなる群から選択される；又は前記脂肪酸金属塩潤滑剤（ｃ）が、ベヘン酸アルミニウム、ベヘン酸ナトリウム、モンタン酸ナトリウム、モンタン酸アルミニウム、ベヘン酸カルシウム、及びモンタン酸カルシウム、並びにこれらの組み合わせからなる群から選択される、請求項２に記載のポリアミド組成物。
【請求項４】
（ａ）
（ｉ）約６０〜約６３未満モルパーセントのヘキサメチレンテレフタルアミド繰り返し単位、及び
（ｉｉ）約３７〜約４０モルパーセントのヘキサメチレンデカンアミド又はヘキサメチレンドデカンアミド繰り返し単位、
を含む、少なくとも１種の半芳香族ポリアミド３０〜約６０重量パーセント；
（ｂ）式（Ｉ）のホスフィネート、式（ＩＩ）のジホスフィネート、並びに（Ｉ）及び／又は（ＩＩ）のポリマー：
【化２】
2020535249.tif 000002
（式中、Ｒ1及びＲ2は、独立に、水素、直鎖、分岐、若しくは環状のＣ1〜Ｃ6アルキル基、Ｃ6〜Ｃ10アリールから選択され；Ｒ3は直鎖又は分岐のＣ1〜Ｃ10アルキレン基、Ｃ6〜Ｃ10アリーレン基、Ｃ6〜Ｃ12アルキル−アリーレン基、又はＣ6〜Ｃ12アリール−アルキレン基であり；Ｍは、カルシウムイオン、アルミニウムイオン、マグネシウムイオン、亜鉛イオン、アンチモンイオン、スズイオン、ゲルマニウムイオン、チタンイオン、鉄イオン、ジルコニウムイオン、セリウムイオン、ビスマスイオン、ストロンチウムイオン、マンガンイオン、リチウムイオン、ナトリウムイオン、カリウムイオン、及びそれらの組み合せからなる群から選択され；ｍ、ｎ、及びｘはそれぞれ、１〜４の同一であるか又は異なる整数である）のうちの１種以上を含む少なくとも１種の難燃剤３〜３０重量パーセント；
（ｃ）潤滑剤０．０２〜０．６５重量パーセント；
（ｄ）少なくとも１種の無機強化剤５〜５０重量パーセント；
（ｅ）造核剤０．０２〜５重量パーセント；並びに
（ｆ）難燃剤相乗剤０．２〜１０重量パーセント；
を含むポリアミド組成物であって、
ここで、
（ａ）〜（ｆ）の重量パーセントがポリアミド組成物の総重量基準であり、
（ａ）〜（ｆ）の重量パーセントが１００重量パーセントに等しく、
９秒以下の成形冷却時間を示し、
少なくとも２７０℃のリフローピーク温度を示し、
ＵＬ−９４可燃性試験に従って測定されるＶ−０の可燃性を示す、
ポリアミド組成物。
【請求項５】
難燃剤（ｂ）が、ジエチルホスフィン酸アルミニウム、メチルエチルホスフィン酸アルミニウム、ジエチルホスフィン酸亜鉛、イソプロピルイソブチルホスフィン酸アルミニウム、イソプロピルｔｅｒｔブチルホスフィン酸アルミニウム、ジイソブチルホスフィン酸アルミニウム、及びこれらの組み合わせからなる群から選択される；又は潤滑剤（ｃ）がアミド潤滑剤又は脂肪酸金属塩潤滑剤からなる群から選択される；又は無機強化剤（ｄ）が、ガラス繊維、ガラスフレーク、カオリン粘土、ウォラストナイト、炭酸カルシウム、シリカ、炭素繊維、チタン酸カリウム、及びこれらの組み合わせからなる群から選択される；又は造核剤（ｅ）が、タルク、窒化ホウ素、又はこれらの組み合わせからなる群から選択される；又は難燃剤相乗剤（ｆ）が、べーマイト、酸化アルミニウム、ホウ酸亜鉛、スズ酸亜鉛、及びこれらの混合物からなる群から選択される、請求項４に記載のポリアミド組成物。
【請求項６】
前記アミド潤滑剤（ｃ）が、Ｎ−ステアリルエルカミド、メチレンベヘニルアミド、エチレンビスベヘニルアミド、ジオクタデシルアジパミド、ジオクタデシルスクシンアミド、エルカミド、ステアリルアミド、エルシルステアルアミド、Ｎ−ステアリルエルカミド、及びこれらの組み合わせからなる群から選択される；又は前記脂肪酸塩潤滑剤（ｃ）が、ベヘン酸アルミニウム、ベヘン酸ナトリウム、モンタン酸ナトリウム、モンタン酸アルミニウム、ベヘン酸カルシウム、及びモンタン酸カルシウム、並びにこれらの組み合わせからなる群から選択される、請求項５に記載のポリアミド組成物。
【請求項７】
請求項１に記載のポリアミド組成物を含む物品。
【請求項８】
請求項４に記載のポリアミド組成物を含む物品。
【請求項９】
電気及び電子コネクタ、ＳＭＴコネクタ、非電気コネクタ、モーターハウジング、絶縁体、モーター絶縁体、絶縁体ハウジング、ボビン、接触器ハウジング、スイッチ、ＳＭＴスイッチ、バッテリーハウジング、端子台、及びブレーカーハウジングの形態である、請求項７に記載の物品。
【請求項１０】
電気及び電子コネクタ、ＳＭＴコネクタ、非電気コネクタ、モーターハウジング、絶縁体、モーター絶縁体、絶縁体ハウジング、ボビン、接触器ハウジング、スイッチ、ＳＭＴスイッチ、バッテリーハウジング、端子台、及びブレーカーハウジングの形態である、請求項８に記載の物品。